(57)【要約】【課題】回路接続用接着フィルムにおいて、回路接続後の接着強度及び長期接続信頼性を十分なレベルに維持しつつ、回路部材への転写性の改善を図ること。【解決手段】第一の回路部材と第二の回路部材とを接着するために用いられる回路接続用接着フィルム１。回路接続用接着フィルム１は、接着剤層Ａ１１と接着剤層Ａ１１上に積層された接着剤層Ｂ１２とを備える。回路接続用接着用フィルム１を接着剤層Ｂ１２が第一の回路部材に接する向きで第一の回路部材の第一の接続端子側の面に対して貼り付けたときの剥離強度が、接着剤層Ａ１１を第一の回路部材の第一の接続端子側の面に貼り付けたときの剥離強度よりも大きく、接着剤層Ｂ１２の厚みが０．１〜５．０μｍである。【選択図】図１
2008288551.tif 000002
【特許請求の範囲】
【請求項１】
第一の基板及びその主面上に形成された第一の接続端子を有する第一の回路部材と、第二の基板及びその主面上に形成された第二の接続端子を有する第二の回路部材との間に介在して、対向する前記第一の接続端子と前記第二の接続端子とが電気的に接続されるように前記第一の回路部材と前記第二の回路部材とを接着するために用いられる回路接続用接着フィルムにおいて、
接着剤層Ａと該接着剤層Ａ上に積層された接着剤層Ｂとを備え、
当該回路接続用接着用フィルムを前記接着剤層Ｂが前記第一の回路部材に接する向きで前記第一の回路部材の前記第一の接続端子側の面に対して貼り付けたときの剥離強度が、前記接着剤層Ａを前記第一の回路部材の前記第一の接続端子側の面に貼り付けたときの剥離強度よりも大きく、
前記接着剤層Ｂの厚みが０．１〜５．０μｍである、回路接続用接着フィルム。
【請求項２】
前記接着剤層Ａ及び前記接着剤層Ｂのうち少なくとも一方が熱硬化性樹脂を含有する、請求項１記載の回路接続用接着フィルム。
【請求項３】
前記接着剤層Ａ及び前記接着剤層Ｂのうち少なくとも一方が導電粒子を含有する、請求項１又は２記載の回路接続用接着フィルム。
【請求項４】
第一の基板及びその主面上に形成された第一の接続端子を有する第一の回路部材と、第二の基板及びその主面上に形成された第二の接続端子を有し該第二の接続端子が前記第一の接続端子と対向するように配置された第二の回路部材と、前記第一の回路部材と前記第二の回路部材との間に介在する接着層と、を具備し、前記第一の回路部材と前記第二の回路部材とが、対向する前記第一の接続端子と前記第二の接続端子とが電気的に接続されるように前記接着層によって接着されている接続構造体において、
前記接着層が、接着剤層Ａと該接着剤層Ａ上に積層された接着剤層Ｂとを備える回路接続用接着フィルムを前記接着剤層Ｂが前記第一の回路部材に接する向きで前記第一の回路部材と前記第二の回路部材との間に介在させ、その状態で加熱及び加圧することにより前記回路接続用接着フィルムから形成される層であり、
前記回路接続用接着用フィルムを前記接着剤層Ｂが前記第一の回路部材に接する向きで前記第一の回路部材の前記第一の接続端子側の面に対して貼り付けたときの剥離強度が、前記接着剤層Ａを前記第一の回路部材の前記第一の接続端子側の面に貼り付けたときの剥離強度よりも大きく、
前記接着剤層Ｂの厚みが０．１〜５．０μｍである、
接続構造体。
【請求項５】
第一の基板及びその主面上に形成された第一の接続端子を有する第一の回路部材と、第二の基板及びその主面上に形成された第二の接続端子を有し該第二の接続端子が前記第一の接続端子と対向するように配置された第二の回路部材と、前記第一の回路部材と前記第二の回路部材との間に介在する接着層と、を具備し、前記第一の回路部材と前記第二の回路部材とが、前記第一の接続端子と前記第二の接続端子とが電気的に接続されるように前記接着層によって接着されている接続構造体の製造方法において、
接着剤層Ａと該接着剤層Ａ上に積層された接着剤層Ｂとを備える回路接続用接着フィルムを、前記接着剤層Ｂが前記第一の回路部材に接する向きで前記第一の回路部材の前記第一の接続端子側の面に対して貼り付ける工程と、
前記第二の回路部材を、前記第一の接続端子と前記第二の接続端子とが前記回路接続用接着フィルムを挟んで対向するように配置する工程と、
加熱及び加圧により、対向する前記第一の接続端子と前記第二の接続端子とが電気的に接続されるように、前記第一の回路部材と前記第二の回路部材とを前記回路接続用接着フィルムから形成される前記接着層によって接着させる工程と、
を備え、
前記回路接続用接着用フィルムを前記接着剤層Ｂが前記第一の回路部材に接する向きで前記第一の回路部材の前記第一の接続端子側の面に対して貼り付けたときの剥離強度が、前記接着剤層Ａを前記第一の回路部材の前記第一の接続端子側の面に貼り付けたときの剥離強度よりも大きく、
前記接着剤層Ｂの厚みが０．１〜５．０μｍである、
接続構造体の製造方法。
【請求項６】
前記第一の接続端子及び前記第二の接続端子のうち少なくとも一方の表面が、金、銀、錫及び白金族の金属から選ばれる少なくとも一種から構成される、請求項５記載の接続構造体の製造方法。
【請求項７】
前記第一の接続端子及び前記第二の接続端子のうち少なくとも一方の表面が、インジュウム−錫酸化物からなる透明電極から構成される、請求項５記載の接続構造体の製造方法。
【請求項８】
前記第一の基板及び前記第二の基板のうち少なくとも一方の表面が、ポリエステルテレフタレート、ポリエーテルサルフォン、エポキシ樹脂、アクリル樹脂、ポリイミド樹脂、及びガラスから選ばれる少なくとも一種から構成される、請求項５〜７のいずれか一項に記載の接続構造体の製造方法。
【請求項９】
前記第一の基板及び前記第二の基板のうち少なくとも一方が、その表面に付着しているシリコーン化合物、ポリイミド樹脂及びアクリル樹脂から選ばれる少なくとも一種を有する、請求項５〜８のいずれか一項に記載の接続構造体の製造方法。
【発明の詳細な説明】
【技術分野】
【０００１】
本発明は、回路接続用接着フィルム、接続構造体及びその製造方法に関する。
【背景技術】
【０００２】
回路基板同士、またはＩＣチップ等の電子部品と回路基板とを、接続端子同士が電気的に接続されるように接着するために、接着剤に導電粒子を分散させた異方性導電接着剤が用いられている。例えば、異方性導電接着剤を回路基板同士の間に配置し、その状態で加熱及び加圧することによって、それぞれの回路基板が有する接続端子同士を接続して、加圧方向に導電性を持たせると共に、同一回路基板上で隣接する接続端子同士には絶縁性を付与して、対向する接続端子間のみの電気的接続を行うことができる。異方性導電接着剤としては、例えば、エポキシ樹脂を主成分とする回路接続用接着剤がある（例えば、特許文献１参照）。
【０００３】
フィルム状の回路接続用接着剤、すなわち回路接続用接着フィルムは、一般に、有機溶剤で溶解した回路接続用接着剤をフィルム基材に塗布し、乾燥する方法により製造される。このため、回路接続用接着フィルムを用いて回路部材同士を接続する際には、フィルム基材上の回路接続用接着フィルムを何れかの回路部材に転写する必要がある。回路接続用接着フィルムの転写は、一般に、回路接続用接着フィルムを回路部材上に載せ、加熱及び／又は加圧する方法により行われる。
【特許文献１】特開平３−１６１４７号公報
【発明の開示】
【発明が解決しようとする課題】
【０００４】
しかしながら、回路部材の材料構成や回路構成、回路部材製造時の表面汚染等の原因により、回路部材に対する回路接続用接着フィルムの転写性が十分でなく、転写の工程の効率や歩留が低下する場合がある。特に近年、接続構造体の生産効率の更なる向上のため、回路接続用接着フィルムの回路部材への転写のための加熱や加圧の時間が短縮されており、十分な転写性を得ることがますます困難になる傾向にある。
【０００５】
転写性を向上する方法としては、回路接続用接着フィルムの材料構成を変更して、回路接続用接着フィルムを回路部材に貼り付けたときの接着力を強くする方法が有効である。ところが、材料構成の変更によって転写性を向上させた場合、回路部材を接続した後の接着強度や長期接続信頼性等の点で十分なレベルを維持することが極めて困難であることが明らかとなった。
【０００６】
本発明は上記事情に鑑みてなされたものであり、回路接続用接着フィルムにおいて、回路接続後の接着強度及び長期接続信頼性を十分なレベルに維持しつつ、回路部材への転写性の改善を図ることを目的とする。
【課題を解決するための手段】
【０００７】
一つの側面において、本発明は、第一の基板及びその主面上に形成された第一の接続端子を有する第一の回路部材と、第二の基板及びその主面上に形成された第二の接続端子を有する第二の回路部材との間に介在して、対向する第一の接続端子と第二の接続端子とが電気的に接続されるように第一の回路部材と第二の回路部材とを接着するために用いられる回路接続用接着フィルムに関する。本発明に係る回路接続用接着フィルムは、接着剤層Ａと該接着剤層Ａ上に積層された接着剤層Ｂとを備える。本発明に係る回路接続用接着用フィルムを接着剤層Ｂが第一の回路部材に接する向きで第一の回路部材の第一の接続端子側の面に対して貼り付けたときの剥離強度は、接着剤層Ａを第一の回路部材の第一の接続端子側の面に貼り付けたときの剥離強度よりも大きい。そして、接着剤層Ｂの厚みは０．１〜５．０μｍである。
【０００８】
上記本発明に係る回路接続用接着フィルムは、回路部材に貼り付けられたときの剥離強度が大きい接着剤層Ｂを接着剤層Ａ上に備え、この接着剤層Ｂが上記特定範囲の厚みを有している。これにより、回路接続後の接着強度及び長期接続信頼性を十分なレベルに維持しつつ、回路部材への転写性を改善することが可能となった。
【０００９】
別の側面において、本発明は、第一の基板及びその主面上に形成された第一の接続端子を有する第一の回路部材と、第二の基板及びその主面上に形成された第二の接続端子を有し該第二の接続端子が第一の接続端子と対向するように配置された第二の回路部材と、第一の回路部材と第二の回路部材との間に介在する接着層と、を具備し、第一の回路部材と第二の回路部材とが、対向する第一の接続端子と第二の接続端子とが電気的に接続されるように接着層によって接着されている接続構造体に関する。本発明に係る接続構造体の接着層は、上記本発明に係る回路接続用接着フィルムを接着剤層Ｂが第一の回路部材に接する向きで第一の回路部材と第二の回路部材との間に介在させ、その状態で加熱及び加圧することにより回路接続用接着フィルムから形成される層である。
【００１０】
上記本発明に係る接続構造体は、上記本発明に係る回路接続用接着フィルムから形成される接着層を備えていることにより、十分なレベルの回路接続後の接着強度及び長期接続信頼性を有している。また、高い生産効率で製造されることが可能である。
【００１１】
更に別の側面において、本発明は上記接続構造体の製造方法に関する。本発明に係る接続構造体の製造方法は、上記本発明に係る回路接続用接着フィルムを、接着剤層Ｂが第一の回路部材に接する向きで第一の回路部材の第一の接続端子側の面に対して貼り付ける工程と、第二の回路部材を、第一の接続端子と第二の接続端子とが回路接続用接着フィルムを挟んで対向するように配置する工程と、加熱及び加圧により、対向する第一の接続端子と第二の接続端子とが電気的に接続されるように、第一の回路部材と第二の回路部材とを回路接続用接着フィルムから形成される接着層によって接着させる工程と、を備える。
【００１２】
上記本発明に係る接続構造体の製造方法によれば、十分なレベルの回路接続後の接着強度及び長期接続信頼性を有する接続構造体を十分に高い生産効率で得ることが可能である。
【発明の効果】
【００１３】
本発明によれば、回路接続用接着フィルムにおいて、回路接続後の接着強度及び長期接続信頼性を十分なレベルに維持しつつ、回路部材への転写性が改善される。また、本発明の回路接続用接着フィルムによれば、隣接回路間の良好な絶縁抵抗も達成される。
【発明を実施するための最良の形態】
【００１４】
以下、本発明の好適な実施形態について詳細に説明する。ただし、本発明は以下の実施形態に限定されるものではない。
【００１５】
図１は、一実施形態に係る回路接続用接着フィルムを備える積層シートを示す断面図である。図１に示す回路接続用接着フィルム１は、接着剤層Ａ１１と、接着剤層Ａ１１の一方面上に積層された接着剤層Ｂ１２とから構成される。回路接続用接着フィルム１は、接着剤層Ａ１１側に貼り付けられた基材フィルム４１及び接着剤層Ｂ１２側に貼り付けられた基材フィルム４２とともに積層シート５０を構成している。基材フィルム４１及び基材フィルム４２は、典型的にはポリエチレンテレフタレート（ＰＥＴ）フィルムである。
【００１６】
図２は、一実施形態に係る接続構造体を示す断面図である。図２に示す接続構造体１００は、第一の基板２１及びその主面上に形成された第一の接続端子２３を有する第一の回路部材２０と、第二の基板３１及びその主面上に形成された第二の接続端子３２を有する第二の回路部材３０と、接着層１ａとから構成される。第一の回路部材２０及び第二の回路部材３０は、第一の接続端子２３と第二の接続端子３３とが対向するように、接着層１ａを挟んで配置されている。第一の回路部材２０及び第二の回路部材３０は、導電粒子５を含む接着層１ａによって接着されている。対向する第一の接続端子２３と第二の接続端子３３とは、導電粒子５を介して電気的に接続されている。一方、第一の基板２１上で隣り合う第一の接続端子２３同士、及び第二の基板３１上で隣り合う第二の接続端子３３同士は実質的に絶縁されている。
【００１７】
回路接続用接着フィルム１は、接続構造体１００を製造するために用いられる異方性導電接着フィルム（ＡＣＦ）である。接続構造体１００の接着層１ａは回路接続用接着フィルム１から形成された層である。
【００１８】
回路接続用接着フィルム１を接着剤層Ｂ１２が第一の回路部材２０に接する向きで第一の回路部材２０の第一の接続端子２３側の面に対して貼り付けたときの剥離強度（以下「剥離強度Ｂ」という。）は、接着剤層Ａ１１を第一の回路部材２０の第一の接続端子２３側の面に貼り付けたときの剥離強度（以下「剥離強度Ａ」）よりも大きい。剥離強度Ｂは、同じ条件で回路部材へ貼り付けた上で、同じ条件で測定された剥離強度Ａよりも大きければよい。回路部材への回路接続用接着フィルム又は接着剤層Ａの貼り付けは、加熱及び加圧をともなって行うことが好ましい。加熱及び加圧は、各接着剤層を構成する熱硬化性樹脂の硬化が実質的に進行しない程度の条件で行われることが好ましい。例えば、７０℃、０．５ＭＰａで５秒間の加熱及び加圧により回路接続用接着フィルム又は接着剤層Ａが貼り付けられる。貼り付け後の剥離強度は、例えば、回路接続用接着フィルム又は接着剤層Ａを、回路部材の主面に対して９０℃の方向に５０ｍｍ／ｍｉｎの剥離速度で剥離する条件で測定される。
【００１９】
上記条件で回路部材への貼り付け及び剥離強度が測定される場合、剥離強度Ｂは２００Ｎ／ｃｍ以上であることが好ましい。剥離強度Ｂが２００Ｎ／ｃｍ未満であると転写性向上の効果が小さくなる傾向がある。同様の観点から剥離強度Ｂは１５０Ｎ／ｃｍ未満であることがより好ましい。また、剥離強度Ｂは２０００Ｎ／ｃｍ以下であることが好ましい。回路接続用接着フィルムを回路部材へ貼り付ける際に、貼り付け位置からずれた場合に、回路接続用接着フィルムを剥がして、再度、回路接続用接着フィルムを貼り付けるが、剥離強度Ｂが２０００Ｎ／ｃｍを超えると回路接続用接着フィルムが回路部材に強固に貼り付けされてしまい、剥がすのが困難となる傾向がある。本発明は、剥離強度Ａが剥離強度Ｂより小さい場合に効果を発現するため、剥離強度Ａが剥離強度Ｂより小さければよく、これら強度の絶対値は特に限定されない。
【００２０】
接着剤層Ｂ１２の厚みは０．１〜５．０μｍである。接着剤層Ｂ１２の厚みが０．１μｍ未満であると、転写性向上の効果が小さくなる傾向にあり、５μｍを超えると回路接続後の接続特性に対する接着剤層Ｂ１２の影響が大きくなって、接着力、接続抵抗、絶縁抵抗のいずれかの特性が低下し易くなる傾向がある。同様の観点から、接着剤層Ｂ１２の厚みはより好ましくは１．０〜３．０μｍである。
【００２１】
接着剤層Ａ１１の厚みは、第一の接続端子２３及び第二の接続端子３３の高さ等に応じて適宜選定される。対向する第一の接続端子２３及び第二の接続端子３３の高さの和の１／３〜２倍の厚みを接着剤層Ａ１１が有することが好ましい。接着剤層Ａ１１の厚みが１／３未満になると、回路部材間に接着剤が十分に充填され難くなって、回路間の絶縁性が低下する傾向があり、２倍を超えると回路の導通が十分確保され難くなる傾向がある。一般的な接続端子の高さを考慮すると、接着剤層Ａの厚みは５〜４５μｍであることが好ましい。
【００２２】
接着剤層Ａ１１及び接着剤層Ｂ１２は、例えば、熱硬化性樹脂及びその硬化剤と、高分子化合物とを含有する。
【００２３】
熱硬化性樹脂としては例えば、接着ハンドブック（第２版、日刊工業新聞社刊、日本接着協会編）ＩＩ．接着剤編で記述されているものが好適に用られる。特に、信頼性の観点から、エポキシ樹脂及びラジカル重合性化合物が好ましい。
【００２４】
エポキシ樹脂としては、２個以上のグリシジル基を有する各種のエポキシ化合物が好適に用いられる。エポキシ化合物の例としては、エピクロルヒドリンとビスフェノールＡやＦ、ＡＤ等から誘導されるビスフェノール型エポキシ樹脂、エピクロルヒドリンとフェノールノボラックやクレゾールノボラックから誘導されるエポキシノボラック樹脂、ナフタレン環を含んだ骨格を有するナフタレン系エポキシ樹脂、グリシジルアミン、グリシジルエーテル、ビフェニル、及び脂環式がある。エポキシ樹脂は、フッ素原子を含有するエポキシ化合物を含むことが好ましい。これらのエポキシ化合物は単独で又は２種以上を組合わせて用いられる。また、エポキシ樹脂は、不純物イオン（Ｎａ＋、Ｃｌ−等）や加水分解性塩素等の濃度を３００ｐｐｍ以下に低減した高純度品であることがエレクトロンマイグレーション防止のために好ましい。
【００２５】
エポキシ樹脂の硬化剤としては、例えば、イミダゾール系、ヒドラジド系、三フッ化ホウ素−アミン錯体、スルホニウム塩、アミンイミド、ポリアミンの塩、及びジシアンジアミドが挙げられる。これらの硬化剤をポリウレタン系、ポリエステル系の高分子物質等で被覆してマイクロカプセル化したマイクロカプセル型の硬化剤は、可使時間が延長されるために好ましい。これらの硬化剤は、単独で又は組合わせて使用することができる。硬化剤とともに分解促進剤、抑制剤等を併用してもよい。
【００２６】
ラジカル重合性化合物は、活性ラジカルによって重合する官能基（アクリル基、メタクリル基等）を有する化合物である。ラジカル重合性化合物はモノマー、オリゴマーいずれの状態でも用いることが可能であり、モノマーとオリゴマーを併用することも可能である。ラジカル重合性化合物としては、アクリル酸エステル化合物、メタクリル酸エステル化合物、及びマレイミド化合物が挙げられる。ラジカル重合性化合物はフッ素原子を含有することが好ましい。フッ素原子を含有するラジカル重合性化合物とフッ素原子を含有しないラジカル重合性化合物を併用することも可能である。
【００２７】
アクリル酸エステル化合物又はメタクリル酸エステル化合物としては、エポキシアクリレートオリゴマー、ウレタンアクリレートオリゴマー、ポリエーテルアクリレートオリゴマー及びポリエステルアクリレートオリゴマーのようなラジカル重合性オリゴマー、トリメチロールプロパントリアクリレート、ポリエチレングリコールジアクリレート、ポリアルキレングリコールジアクリレート、ペンタエリスリトールアクリレート、２−シアノエチルアクリレート、シクロヘキシルアクリレート、ジシクロペンテニルアクリレート、ジシクロペンテニロキシエチルアクリレート、２−（２−エトキシエトキシ）エチルアクリレート、２−エトキシエチルアクリレート、２−エチルヘキシルアクリレート、ｎ−ヘキシルアクリレート、２−ヒドロキシエチルアクリレート、ヒドロキシプロピルアクリレート、イソボルニルアクリレート、イソデシルアクリレート、イソオクチルアクリレート、ｎ−ラウリルアクリレート、２−メトキシエチルアクリレート、２−フェノキシエチルアクリレート、テトラヒドロフルフリールアクリレート、ネオペンチルグリコールジアクリレート及びジペンタエリスリトールヘキサアクリレートのようなラジカル重合性単官能又は多官能アクリレートモノマー、並びに、ｔ−ブチルアミノエチルメタクリレート、シクロヘキシルメタクリレート、ジシクロペンテニロキシエチルメタクリレート、２−ヒドロキシエチルメタクリレート、イソボルニルメタクリレート、イソデシルメタクリレート、ｎ−ラウリルアクリレート、ステアリルメタクリレート、トリデシルメタクリレート及びグリシジルメタクリレートのようなラジカル重合性単官能又は多官能メタクリレートモノマーが挙げられる。これらは単独で又は２種以上を組合わせて用いられる。これらの中でも、硬化収縮を抑制し、硬化後の柔軟性を与えるために、ウレタンアクリレートオリゴマーが好ましい。また、ラジカル重合性オリゴマーは高粘度であることから、粘度調整のために低粘度のラジカル重合性多官能アクリレートモノマー等の１種又は２種以上のモノマーをラジカル重合性オリゴマーと併用することが好ましい。
【００２８】
マレイミド化合物としては、２以上のマレイミド基を有する化合物が好適に用いられる。マレイミド化合物の具体例としては、１−メチル−２、４−ビスマレイミドベンゼン、Ｎ，Ｎ’−ｍ−フェニレンビスマレイミド、Ｎ，Ｎ’−Ｐーフェニレンビスマレイミド、Ｎ，Ｎ’−ｍ−トルイレンビスマレイミド、Ｎ，Ｎ’−４，４−ビフェニレンビスマレイミド、Ｎ，Ｎ’−４，４−（３，３’−ジメチル−ビフェニレン）ビスマレイミド、Ｎ，Ｎ’−４，４−（３，３’−ジメチルジフェニルメタン）ビスマレイミド、Ｎ，Ｎ’−４，４−（３，３’−ジエチルジフェニルメタン）ビスマレイミド、Ｎ，Ｎ’−４，４−ジフェニルメタンビスマレイミド、Ｎ，Ｎ’−４，４−ジフェニルプロパンビスマレイミド、Ｎ，Ｎ’−４，４−ジフェニルエーテルビスマレイミド、Ｎ，Ｎ’−３，３’−ジフェニルスルホンビスマレイミド、２，２−ビス（４−（４−マレイミドフェノキシ）フェニル）プロパン、２，２−ビス（３−ｓ−ブチル−４−８（４−マレイミドフェノキシ）フェニル）プロパン、１，１−ビス（４−（４ーマレイミドフェノキシ）フェニル）デカン、４，４’−シクロヘキシリデン−ビス（１−（４マレイミドフェノキシ）−２−シクロヘキシルベンゼン、及び２，２−ビス（４−（４−マレイミドフェノキシ）フェニル）ヘキサフルオロプロパンが挙られる。これらは単独で又は２種以上を組み合わせて用いられる。
【００２９】
ラジカル重合性化合物は、下記式（１）で示されるリン酸エステル型メタクリレートを含むことが好ましい。これにより金属等の無機物表面に対する接着強度が更に向上する。リン酸エステル型メタクリレートの配合量は回路接続用接着フィルムを構成する成分のうち導電粒子以外の部分１００重量部に対し０．００１から５０重量部であることが好ましく、０．５〜１０重量部であることがより好ましい。
【００３０】
【化１】
2008288551.tif 000003
【００３１】
上記リン酸エステル型メタクリレートは、無水リン酸と２−ヒドロキシエチル（メタ）アクリレートの反応物として得られる。具体的には、モノ（２−メタクリロイルオキシエチル）アシッドフォスフェート、ジ（２−メタクリロイルオキシエチル）アシッドフォスフェートがある。これらは単独で又は２種以上を組み合わせて用いられる。
【００３２】
ラジカル重合性化合物の硬化剤としては、光照射及び／又は加熱によって活性ラジカルを発生するラジカル重合開始剤が用いられる。ラジカル重合開始剤としては、例えば、ベンゾインエチルエーテル及びイソプロピルベンゾインエーテルのようなベンゾインエーテル、ベンジル及びヒドロキシシクロヘキシルフェニルケトンのようなベンジルケタール、ベンゾフェノン及びアセトフェノンのようなケトン類およびその誘導体、チオキサントン類、並びにビスイミダゾール類を含む光重合開始剤がある。これらの光重合開始剤に必要に応じてアミン類、イオウ化合物、リン化合物等の増感剤を任意の比で組合わせてもよい。光照射によって各接着剤層を硬化する場合、用いる光源の波長や所望の硬化特性等に応じて最適な光重合開始剤を選択する必要がある。
【００３３】
増感剤としては、脂肪族アミン、芳香族基を含むアミン、ピペリジンのように窒素が環系の一部をなしているもの、ｏ−トリルチオ尿素、ナトリウムジエチルジチオホスフェート、芳香族スルフィン酸の可溶性塩、Ｎ，Ｎ’−ジメチル−ｐ−アミノベンゾニトリル、Ｎ，Ｎ’−ジエチル−ｐ−アミノベンゾニトリル、Ｎ，Ｎ’−ジ（β−シアノエチル）−ｐ−アミノベンゾニトリル、Ｎ，Ｎ’−ジ（β−クロロエチル）−ｐ−アミノベンゾニトリル、トリ−ｎ−ブチルホスフィン等がある。
【００３４】
プロピオフェノン、アセトフェノン、キサントン、４−メチルアセトフェノン、ベンゾフェノン、フルオレン、トリフェニレン、ビフェニル、チオキサントン、アントラキノン、４，４’−ビス（ジメチルアミノ）ベンゾフェノン、４，４’−ビス（ジエチルアミノ）ベンゾフェノン、フェナントレン、ナフタレン、４−フェニルアセトフェノン、４−フェニルベンゾフェノン、１−ヨードナフタレン、２−ヨードナフタレン、アセナフテン、２−ナフトニトリル、１−ナフトニトリル、クリセン、ベンジル、フルオランテン、ピレン、１，２−ベンゾアントラセン、アクリジン、アントラセン、ペリレン、テトラセン、２−メトキシナフタレン等の非色素系増感剤、チオニン、メチレンブルー、ルミフラビン、リボフラビン、ルミクロム、クマリン、ソラレン、８−メトキシソラレン、６−メチルクマリン、５−メトキシソラレン、５−ヒドロキシソラレン、クマリルピロン、アクリジンオレンジ、アクリフラビン、プロフラビン、フルオレセイン、エオシンＹ、エオシンＢ，エリトロシン、ローズベンガル等の色素系増感剤を用いることができる。
【００３５】
ラジカル重合開始剤として有機過酸化物及び／又はアゾ系化合物を用いてもよい。有機過酸化物としては、例えば、ジアシルパーオキサイド、ジアルキルパーオキサイド、パーオキシジカーボネート、パーオキシエステル、パーオキシケタール、ハイドロパーオキサイド及びシリルパーオキサイドが用いられる。アゾ系化合物及び／又は有機化酸化物から１種または２種以上を、目的とする接続温度、接続時間、ポットライフ等により適宜選定することができる。高反応性とポットライフの点から、半減期１０時間の温度が４０℃以上且つ、半減期１分の温度が１８０℃以下の有機過酸化物が好ましく、半減期１０時間の温度が６０℃以上且つ、半減期１分の温度が１７０℃以下の有機過酸化物が好ましい。
【００３６】
回路部材の接続端子の腐食を抑制するために、有機過酸化物中に含有される塩素イオンや有機酸は５０００ｐｐｍ以下であることが好ましく、さらに加熱分解後に発生する有機酸が少ないものがより好ましい。
【００３７】
ジアシルパーオキサイドとしては、イソブチルパーオキサイド、２，４−ジクロロベンゾイルパーオキサイド、３，５，５−トリメチルヘキサノイルパーオキサイド、オクタノイルパーオキサイド、ラウロイルパーオキサイド、ステアロイルパーオキサイド、スクシニックパーオキサイド、ベンゾイルパーオキシトルエン、及びベンゾイルパーオキサイドがある。ジアルキルパーオキサイドとしては、α，α’ビス（ｔ−ブチルパーオキシ）ジイソプロピルベンゼン、ジクミルパーオキサイド、２，５−ジメチル−２，５−ジ（ｔ−ブチルパーオキシ）ヘキサン、及びｔ−ブチルクミルパーオキサイドがある。
【００３８】
パーオキシジカーボネートとしては、ジ−ｎ−プロピルパーオキシジカーボネート、ジイソプロピルパーオキシジカーボネート、ビス（４−ｔ−ブチルシクロヘキシル）パーオキシジカーボネト、ジ−２−エトキシメトキシパーオキシジカーボネート、ジ（２−エチルヘキシルパーオキシ）ジカーボネート、ジメトキシブチルパーオキシジカーボネート、及びジ（３−メチル−３−メトキシブチルパーオキシ）ジカーボネートがある。
【００３９】
パーオキシエステルとしては、クミルパーオキシネオデカノエート、１，１，３，３−テトラメチルブチルパーオキシネオデカノエート、１−シクロヘキシル−１−メチルエチルパーオキシノエデカノエート、ｔ−ヘキシルパーオキシネオデカノエート、ｔ−ブチルパーオキシピバレート、１，１，３，３−テトラメチルブチルパーオキシ−２−エチルヘキサノネート、２，５−ジメチル−２，５−ジ（２−エチルヘキサノイルパーオキシ）ヘキサン、１−シクロヘキシル−１−メチルエチルパーオキシ−２−エチルヘキサノネート、ｔ−ヘキシルパーオキシ−２−エチルヘキサノネート、ｔ−ブチルパーオキシ−２−エチルヘキサノネート、ｔ−ブチルパーオキシイソブチレート、１，１−ビス（ｔ−ブチルパーオキシ）シクロヘキサン、ｔ−ヘキシルパーオキシイソプロピルモノカーボネート、ｔ−ブチルパーオキシ−３，５，５−トリメチルヘキサノネート、ｔ−ブチルパーオキシラウレート、２，５−ジメチル−２，５−ジ（ｍ−トルオイルパーオキシ）ヘキサン、ｔ−ブチルパーオキシイソプロピルモノカーボネート、ｔ−ブチルパーオキシ−２−エチルヘキシルモノカーボネート、ｔ−ヘキシルパーオキシベンゾエート、ｔ−ブチルパーオキシアセテート及びジ（ｔ−ブチルパーオキシ）ヘキサヒドロテレフタレートがある。
【００４０】
パーオキシケタールとしては、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）−３，３，５−トリメチルシクロヘキサン、１，１−（ｔ−ブチルパーオキシ）シクロドデカン、及び２，２−ビス（ｔ−ブチルパーオキシ）デカンがある。
【００４１】
ハイドロパーオキサイドとしては、ジイソプロピルベンゼンハイドロパーオキサイド、及びクメンハイドロパーオキサイドがある。シリルパーオキサイドとしては、ｔ−ブチルトリメチルシリルパーオキサイド、ビス（ｔ−ブチル）ジメチルシリルパーオキサイド、ｔ−ブチルトリビニルシリルパーオキサイド、ビス（ｔ−ブチル）ジビニルシリルパーオキサイド、トリス（ｔ−ブチル）ビニルシリルパーオキサイド、ｔ−ブチルトリアリルシリルパーオキサイド、ビス（ｔ−ブチル）ジアリルシリルパーオキサイド、及びトリス（ｔ−ブチル）アリルシリルパーオキサイドがある。
【００４２】
これらの有機過酸化物は単独で又は２種以上を組合わせて用いられる。分解促進剤、抑制剤等を有機過酸化物と併用してもよい。また、これらの有機化酸化物をポリウレタン系、ポリエステル系の高分子物質等で被覆してマイクロカプセル化したものは、可使時間が延長されるために好ましい。
【００４３】
有機過酸化物と、前述の光重合開始剤を併用してもよい。さらに、必要に応じてアミン類、イオウ化合物、リン化合物等の増感剤を任意の比で添加してもよい。
【００４４】
接着剤層Ａ及び接着剤層Ｂに含まれる高分子化合物は、好ましくは、ポリビニルブチラール、ポリビニルホルマール、ポリアミド、ポリイミド、ポリアミドイミド、ポリエステル、フェノール樹脂、エポキシ樹脂、フェノキシ樹脂、ポリウレタン、ポリエステルウレタン、ポリアリレート、スチレン樹脂、ポリジメチルシロキサンやアクリルゴム、ニトリルゴム、ＮＢＲ及びＳＢＳからなる群より選ばれる少なくとも１種のポリマーである。これらはフッ素原子を含有することが好ましい。これらを用いることにより、硬化時の応力緩和性に優れ、接着性が更に向上する。これらのポリマーをラジカル重合性の官能基で変性したものは耐熱性が向上するためより好ましい。その場合は高分子化合物がラジカル重合性化合物でもある。
【００４５】
高分子化合物の重量平均分子量は５０００〜１００００００であることが好ましい。重量平均分子量が１００００００を超えると他の成分との混合性が低下する傾向にある。
【００４６】
接着剤層Ａ１１及び接着剤層Ｂ１２は、導電粒子５を含有する。導電粒子５を介して対向する接続端子同士が電気的に接続されることにより、安定した回路接続が達成される。ただし、導電粒子５が無い場合でも、対向する接続端子同士の直接接触により接続を得ることが可能である。本実施形態のように接着剤層Ａ１１及び接着剤層Ｂ１２の双方が導電粒子５を含有している必要は必ずしもなく、いずれか一方が導電粒子５を含有していてもよい。
【００４７】
導電粒子５としては、Ａｕ、Ａｇ、Ｎｉ、Ｃｕ、及びはんだ等の金属粒子、並びにカーボン粒子がある。十分なポットライフを得るためには、導電粒子５の表層はＮｉ、Ｃｕ等の遷移金属類ではなくＡｕ、Ａｇ、白金属の貴金属類から構成されることが好ましい。これらの中でもＡｕが特に好ましい。Ｎｉ等の遷移金属からなる核体とその表面を被覆するＡｕ等の貴金属層とを有する被覆粒子を導電粒子５として用いてもよい。また、非導電性のガラス、セラミック、プラスチック等の核体とその表面を被覆する金属層を有し、金属層の最外層が貴金属層である複合粒子を導電粒子５として用いてもよい。この複合粒子は回路接続用接着フィルムが加熱及び加圧されたときに変形することにより、接続端子との接触面積が増加し信頼性が向上するので好ましい。貴金属層の厚みは、良好な抵抗を得るためには、１００オングストローム以上であることが好ましい。貴金属層の欠損等により生じる酸化還元作用で遊離ラジカルが発生して保存性低下が引き起されることをより確実に防ぐために、貴金属層の厚みは３００オングストローム以上であることが好ましい。
【００４８】
導電粒子５の配合量は、通常、各接着剤層のうち導電粒子５以外の成分１００体積部に対して０．１〜３０体積部の範囲で用途に調節される。過剰な導電粒子５による隣接回路の短絡等を防止するためには、導電粒子５の配合量は０．１〜１０体積部であることがより好ましい。
【００４９】
接着剤層Ａ１１及び接着剤層Ｂ１２は、以上のような成分の他、充填剤、軟化剤、促進剤、老化防止剤、着色剤、難燃化剤、チキソトロピック剤、カップリング剤及びフェノール樹脂やメラミン樹脂、イソシアネート類等を含有していてもよい。接着剤層が充填剤を含有する場合、接続信頼性が向上する。充填剤の最大径は導電粒子５の粒径未満であることが好ましい。充填剤の配合量は、各接着剤層のうち導電粒子５以外の成分１００体積部に対して５〜６０体積部であることが好ましい。６０体積部を超えると信頼性向上の効果が飽和することがあり、５体積部未満では添加の効果が少ない。カップリング剤としては、ビニル基、アクリル基、アミノ基、エポキシ基、又はイソシアネート基を有する化合物が、接着性の向上の点から好ましい。
【００５０】
以上説明したような成分を用いて、上述の剥離強度Ｂを剥離強度Ａよりも大きくなるように、接着剤層Ａ１１及び接着剤層Ｂ１２の組成が調節される。剥離強度Ｂを高める具体的な方法としては、例えば、接着剤層Ｂ１２の高分子化合物の配合量を接着剤層Ａ１１よりも小さくする、接着剤層Ｂ１２の化合物の分子量を接着剤層Ａ１１よりも小さくする等の方法がある。
【００５１】
回路接続用接着フィルム１は、接続時に溶融流動して対向する接続端子間の電気的接続を得た後、硬化して接続を保持するものであることから、回路接続用接着フィルム１の流動性は重要な因子である。流動性は、例えば、厚み３５μｍ、５ｍｍ×５ｍｍの回路用接続用接着フィルムを厚み０．７ｍｍ、１５ｍｍ×１５ｍｍの２枚のガラス間に挟み、１５０℃、２ＭＰａ、１０秒間の加熱及び加圧を行い、初期の面積（Ａ）に対する加熱及び加圧後の面積（Ｂ）の比（＝（Ｂ）／（Ａ））の値を指標として評価することができる。係る比の値は１．３〜３．０であることが好ましく、１．５〜２．５であることがより好ましい。１．３未満では流動性が十分でないために良好な接続が得られない場合があり、３．０を超える場合は、気泡が発生しやすく信頼性向上効果が低下する場合がある。
【００５２】
回路接続用接着フィルム１の硬化後の４０℃での弾性率は、１００〜３０００ＭＰａであることが好ましく、５００〜２０００ＭＰａであることがより好ましい。
【００５３】
図２の接続構造体１００において、第一の基板２１はガラス基板であり、第一の接続端子２３はクロムから構成されるクロム回路である。また、第二の基板３１はポリイミドフィルムであり、第二の接続端子３２はＣｕから構成される銅回路である。すなわち、第二の回路部材３０はポリイミドフィルム及びその主面上に形成された銅回路を有するフレキシブル回路板である。接着層１ａは、接着剤層Ａ１１に由来する層１１ａ及び接着剤層Ｂに由来する層１１ｂを有している。ただし、これらの層の境界は必ずしも明りょうではなく、両層が実質的に完全に混和している場合も有り得る。
【００５４】
接続構造体１００は、例えば、回路接続用接着フィルム１を、接着剤層Ｂ１２が第一の回路部材２０に接する向きで第一の回路部材２０の第一の接続端子２３側の面に対して貼り付ける工程と、第二の回路部材３０を、第一の接続端子２３と第二の接続端子３３とが回路接続用接着フィルム１を挟んで対向するように配置する工程と、加熱及び加圧により、対向する第一の接続端子２３と第二の接続端子３３とが電気的に接続されるように、第一の回路部材２０と第二の回路部材３０とを回路接続用接着フィルム１から形成される接着層１ａによって接着させる工程とを備える製造方法により得ることができる。
【００５５】
回路接続用接着フィルム１を第一の回路部材２０に貼り付ける工程は、より詳細には、例えば回路接続用接着フィルム１から接着剤層Ｂ１２側の基材フィルム４２を剥がし、接着剤層Ｂ１２側を第一の回路部材２０側に向けて回路接続用接着フィルム１を第一の回路部材１０の第一の接続端子２３側の面に載せ、その状態で加熱及び加圧する方法により行われる。これにより回路接続用接着フィルム１が基材フィルム４１から第一の回路部材２０に転写される。この際の加熱及び加圧は、例えば５０〜１１０℃、０．１〜２ＭＰａで０．５〜５秒間の条件により行われる。回路接続用接着フィルム１が優れた転写性を有しているため、このような短時間でも確実に回路接続用接着フィルム１を第一の回路部材２０に貼り付けることが可能である。
【００５６】
本発明は以上説明したような実施形態に限定されるものではなく、本発明の趣旨を逸脱しない限り適宜変形が可能である。例えば、第一の回路部材がチップ搭載用基板等の回路基板であり、第二の回路部材がＩＣチップ、抵抗体チップ、及びコンデンサチップから選ばれるチップ部品であってもよい。また、第一の接続端子及び第二の接続端子のうち少なくとも一方の表面が、金、銀、錫及び白金族の金属から選ばれる少なくとも一種から構成されていてもよい。あるいは、第一の接続端子及び第二の接続端子のうち少なくとも一方の表面が、インジュウム−錫酸化物からなる透明電極から構成されていてもよい。更に、第一の基板及び第二の基板のうち少なくとも一方の表面は、ポリエステルテレフタレート、ポリエーテルサルフォン、エポキシ樹脂、アクリル樹脂、ポリイミド樹脂、及びガラスから選ばれる少なくとも一種から構成されていてもよい。また、第一の基板及び第二の基板のうち少なくとも一方が、その表面に付着しているシリコーン化合物、ポリイミド樹脂及びアクリル樹脂から選ばれる少なくとも一種を有していてもよい。
【実施例】
【００５７】
以下、実施例及び比較例に基づいて本発明についてより具体的に説明する。ただし、本発明は以下の実施例に限定されるものではない。
【００５８】
実施例１
フェノキシ樹脂（ユニオンカーバイド社製、商品名ＰＫＨＣ）５５質量部、ビスフェノールＡ型エポキシ樹脂（油化シェルエポキシ社製、商品名ＹＬ９８０）５質量部、イミダゾール系硬化剤（旭化成工業社製、商品名ノバキュアＨＸ−３９４１）４０質量部、及びシランカップリング剤（日本ユニカー社製  Ａ１８７）３質量部をトルエンに溶解し、固形分５０質量％の塗布液Ａを得た。
【００５９】
次いで、塗布液Ａを、片面（塗布液を塗布する面）に離型処理が施された厚み５０μｍのＰＥＴフィルムに塗工装置を用いて塗布し、７０℃で１０分間熱風乾燥することにより、ＰＥＴフィルム上に厚み１５μｍの接着剤層（ａ）を形成した。
【００６０】
フェノキシ樹脂（ユニオンカーバイド社製、商品名ＰＫＨＣ）３０質量部、ビスフェノールＡ型エポキシ樹脂（油化シェルエポキシ社製、商品名ＹＬ９８０）１０質量部、イミダゾール系硬化剤（旭化成工業社製、商品名ノバキュアＨＸ−３９４１）６０質量部、シランカップリング剤（日本ユニカー社製  Ａ１８７）３質量部をトルエンに溶解し、固形分５０質量％の塗布液Ｂを得た。
【００６１】
次いで、塗布液Ｂを、片面（塗布液を塗布する面）に離型処理が施された厚み２５μｍのＰＥＴフィルムに塗工装置を用いて塗布し、７０℃で１０分間熱風乾燥することにより、ＰＥＴフィルム上に厚み０．１μｍの接着剤層（ｂ）を形成した。上記で得られた接着剤層（ａ）と接着剤層（ｂ）とを、４０℃で加熱しながらロールラミネータでラミネートして、「接着剤層Ａ」として接着剤層（ａ）を有し、「接着剤層Ｂ」として接着剤層（ｂ）を有する回路接続用接着フィルムを得た。
【００６２】
実施例２
塗布液Ａ１００質量部に対して、ポリスチレン系核体（直径：３μｍ）とその表面に内側から順に形成されたＮｉ層及びＡｕ層とを有する導電粒子（平均粒径：３．２μｍ）５質量部を分散して、塗布液Ｃを得た。塗布液Ｃを、片面（塗布液を塗布する面）に離型処理が施された厚み５０μｍのＰＥＴフィルムに塗工装置を用いて塗布し、７０℃で１０分間熱風乾燥することにより、ＰＥＴフィルム上に厚み１５μｍの接着剤層（ｃ）を形成した。接着剤層（ｃ）と接着剤層（ｂ）を実施例１と同様にラミネートし、「接着剤層Ａ」として接着剤層（ｃ）を有し、「接着剤層Ｂ」として接着剤層（ｂ）を有する回路接続用接着フィルム１を得た。回路接続用接着フィルムを得た。
【００６３】
実施例３
塗布液Ｂ１００質量部に対して、上記塗布液Ｃに用いたのと同様の導電粒子５質量部を分散して、塗布液Ｄを得た。塗布液Ｄを、片面（塗布液を塗布する面）に離型処理が施された厚み２５μｍのＰＥＴフィルムに塗工装置を用いて塗布し、７０℃で１０分間熱風乾燥することにより、ＰＥＴフィルム上に厚み０．１μｍの接着剤層（ｄ）を形成した。接着剤層（ａ）と接着剤層（ｄ）を実施例１と同様にラミネートし、「接着剤層Ａ」として接着剤層（ａ）を有し、「接着剤層Ｂ」として接着剤層（ｄ）を有する回路接続用接着フィルムを得た。
【００６４】
実施例４
上記接着剤層（ｃ）と接着剤層（ｄ）を実施例１と同様にラミネートして、「接着剤層Ａ」として接着剤層（ｃ）を有し、「接着剤層Ｂ」として接着剤層（ｄ）を有する回路接続用接着フィルムを得た。
【００６５】
実施例５
実施例４の接着剤層（ｄ）の厚みを５μｍにしたこと以外は実施例４と同様にして、回路接続用接着フィルムを得た。
【００６６】
実施例６
フッ素原子を含有するポリイミド樹脂の合成
ディーンスターク還流冷却器、温度計、及び撹拌器を取り付けた１０００ｍＬのセパラブルフラスコにジアミン化合物としてポリオキシプロピレンジアミン１５．０ｍｍｏｌ及び２，２−ビス［４−（４−アミノフェノキシ）フェニル］ヘキサフルオロプロパン１０５．０ｍｍｏｌ、Ｎ−メチル−２−ピロリドン２８７ｇを加え、温室温にて３０分間撹拌した。
【００６７】
撹拌終了後、水と共沸可能な芳香族炭化水素であるトルエン１８０ｇ、テトラカルボン酸二無水物として４，４’−ヘキサフルオロプロピリデンビスフタル酸二無水物１１４．０ｍｍｏｌを加え、温度を５０℃に昇温させて１時間攪拌した後、温度を１６０℃に昇温させて３時間還流させた。水分定量受器に理論量の水がたまり、水の流出が見られなくなっていることを確認してから、水分定量受器中の水とトルエンを除去し、温度を１８０℃まで上昇させて反応溶液中のトルエンを除去し、ポリイミド樹脂のＮＭＰ溶液を得た。ポリイミド樹脂のＮＭＰ溶液をメタノールにて再沈し、粉砕、乾燥させて、シリコン原子を含有せず、フッ素原子を含有するポリイミド樹脂を得た。得られたポリイミド樹脂をメチルエチルケトンに４０％質量％の濃度で溶解した。
【００６８】
ポリエステルウレタン樹脂の合成
ジガルボン酸としてテレフタル酸、ジオールとしてプロピレングリコール、イソシアネートとして４，４′−ジフェニルメタンジイソシアネートを用いて、テレフタル酸／プロピレングリコール／４，４′−ジフェニルメタンジイソシアネートのモル比が１．０／１．３／０．２５であるポリエステルウレタン樹脂を合成した。得られたポリエステルウレタン樹脂をメチルエチルケトンに２０質量％の濃度で溶解した。
【００６９】
ウレタンアクリレートの合成
平均重量平均分子量８００のポリカプロラクトンジオール４００質量部と、２−ヒドロキシプロピルアクリレート１３１質量部、触媒としてジブチル錫ジラウレート０．５質量部、重合禁止剤としてハイドロキノンモノメチルエーテル１．０質量部を攪拌しながら５０℃に加熱して混合した。次いで、イソホロンジイソシアネート２２２質量部を滴下し更に攪拌しながら８０℃に昇温してウレタン化反応を行った。イソシアネート基の反応率が９９％以上になったことを確認後、反応温度を下げてウレタンアクリレートを得た。遊離ラジカル発生剤としてｔ−ヘキシルパーオキシ２−エチルヘキサノネートの５０重量％ＤＯＰ溶液（日本油脂株式会社製、商品名パーキュアＨＯ）を用いた。
【００７０】
ポリイミド樹脂１０質量部、ポリエステルウレタン樹脂５０質量部、ウレタンアクリレート樹脂３９質量部、リン酸エステル型アクリレート１質量部、及びｔ−ヘキシルパーオキシ２−エチルヘキサノネート５質量部をトルエンに溶解し、そこに、上記塗布液Ｃに用いたのと同様の導電粒子５質量部を分散して塗布液Ｅを得た。
【００７１】
ポリイミド樹脂１０質量部、ポリエステルウレタン樹脂２０質量部、ウレタンアクリレート樹脂６９質量部、リン酸エステル型アクリレート１質量部、及びｔ−ヘキシルパーオキシ２−エチルヘキサノネート５質量部をトルエンに溶解し、そこに、上記塗布液Ｃに用いたのと同様の導電粒子５質量部を分散して塗布液Ｆを得た。
【００７２】
実施例１と同様にして、厚み１５μｍの接着剤層（ｅ）と厚み０．１μｍの接着剤層（ｆ）をＰＥＴフィルム上にそれぞれ形成し、それらをラミネートして、「接着剤層Ａ」として接着剤層（ｅ）を有し、「接着剤層Ｂ」として接着剤層（ｆ）を有する回路接続用接着フィルムを得た。
【００７３】
比較例１
接着剤層（ｄ）の厚みを０．０８μｍとしたこと以外は実施例４と同様にして、「接着剤層Ａ」として接着剤層（ｃ）を有し、「接着剤層Ｂ」として接着剤層（ｄ）を有する回路接続用接着フィルムを得た。
【００７４】
比較例２
接着剤層（ｄ）の厚みを６μｍとしたこと以外は実施例４と同様にして、「接着剤層Ａ」として接着剤層（ｃ）を有し、「接着剤層Ｂ」として接着剤層（ｄ）を有する回路接続用接着フィルムを得た。
【００７５】
比較例３
厚み１５μｍの接着剤層（ｃ）を比較例３の回路接続用接着フィルムとした。
【００７６】
比較例４
厚み１５μｍの接着剤層（ｄ）を比較例４の回路接続用接着フィルムとした。
【００７７】
比較例５
厚み１５μｍの接着剤層（ｅ）を比較例５の回路接続用接着フィルムとした。
【００７８】
比較例６
厚み１５μｍの接着剤層（ｆ）を比較例６の回路接続用接着フィルムとした。
【００７９】
回路接続用接着フィルムを回路基板に貼り付けたときの剥離強度（転写時剥離強度）の測定
ライン幅５０μｍ、ピッチ１００μｍ、厚み０．４μｍのクロム回路５００本をガラス（コーニング社製、商品名：＃１７３７）上に形成して、ガラス基板と接続端子としてのクロム回路とを有する回路基板を準備した。次いで、上記各実施例及び比較例１、２の回路接続用接着フィルムの接着剤層Ｂ側のＰＥＴフィルムを剥がし、上記回路基板のクロム回路側の面に対して、接着剤層Ｂが回路基板に接する向きで載せ、その状態で７０℃、０．５ＭＰａで５秒間加熱及び加圧して、回路接続用接着フィルムを回路基板に貼り付けた。その後、接着剤層Ａ側のＰＥＴフィルムを剥離した。そして、回路接続用接着フィルムの回路基板からの剥離強度を９０℃剥離、剥離速度５０ｍｍ／ｍｉｎの条件で測定した。比較例３〜６の回路接続用接着フィルムについても同様の操作により貼り付け及び剥離強度の測定を行った。
【００８０】
回路接続
上記各実施例及び比較例１、２の回路接続用接着フィルムの接着剤層Ａ側の面を上記回路基板のクロム回路側の面に対して載せ、その状態で７０℃、０．５ＭＰａで５秒間の加熱及び加圧して、回路接続用接着フィルムを回路基板に貼り付けた。そして、接着剤層Ａ側のＰＥＴフィルムを剥がし、接着剤層Ａ上にフレキシブル回路板（ＦＰＣ）を載せ、１８０℃、３ＭＰａで１０秒間の加熱及び加圧により各接着剤層を硬化させて、回路基板とＦＰＣとが幅２ｍｍにわたって接続された接続構造体を得た。上記ＦＰＣは、ポリイミドフィルム（宇部興産株式会社製、商品名：ユーピレックス、厚み２５μｍ）上にライン幅５０μｍ、ピッチ１００μｍ、厚み８μｍの銅回路５００本を直接形成した２層構成のものを用いた。比較例３〜６の回路接続用接着フィルムについても同様の操作により回路接続を行った。
【００８１】
回路接続後の接着強度の測定
回路接続後、９０℃剥離、剥離速度５０ｍｍ／ｍｉｎの条件で接着強度を測定した。接着強度の測定は、初期と、８５℃、８５％ＲＨの高温高湿槽中に５００時間保持した後に行った。
【００８２】
回路接続後の接続抵抗の測定
回路接続後、ＦＰＣの隣接回路間の抵抗値を、初期と、８５℃、８５％ＲＨの高温高湿槽中に５００時間保持した後にマルチメータを用いて測定した。抵抗値は隣接回路間の抵抗１５０点の平均（ｘ＋３σ）で示した。
【００８３】
【表１】
2008288551.tif 000004
【００８４】
表１に示されるように、実施例１〜６の転写時剥離強度は、それぞれの回路接続用接着フィルムが有する接着剤層Ａを回路基板に貼り付けたときの剥離強度に相当する比較例３、５の転写時剥離強度よりも大きかった。実施例１〜６は評価した全ての特性で良好な特性を示した。比較例１は接着剤層（ｄ）の厚みが０．０８μｍと薄いため、転写時剥離強度が低かった。接着剤層（ｄ）の厚みが６μｍの比較例２は転写時剥離強度は高いものの、回路接続後の接着力が低く、接続抵抗が高かった。特に高温高湿試験処理後の抵抗の上昇が顕著である。「接着剤層Ｂ」に相当する層を有しない比較例３、５は、転写時剥離強度が低かった。比較例４、６はそれぞれ接着剤層（ｄ）、接着剤層（ｆ）のみから構成されるため、回路接続後の接着力が低く、接続抵抗が高かった。
【図面の簡単な説明】
【００８５】
【図１】回路接続用接着フィルムの一実施形態を示す断面図である。
【図２】回路端子の接続構造の一実施形態を示す断面図である。
【符号の説明】
【００８６】
１…回路接続用接着フィルム、１ａ…接着層、５…導電粒子、１１…接着剤層Ａ、１２…接着剤層Ｂ、２０…第一の回路部材、２１…第一の基板、２３…第一の接続端子、３０…第二の回路部材、３１…第二の基板、３３…第二の接続端子、４１，４２…基材フィルム、１００…接続構造体。
【図１】
2008288551.tif 000005
【図２】
2008288551.tif 000006